(57)【要約】【課題】  サイクル特性を向上させることができる電池およびそれに用いる電解液を提供する。【解決手段】  正極２１と負極２２とをセパレータ２３を介して積層し巻回した巻回電極体２０を電池缶の内部に備える。セパレータ２３には電解液が含浸されている。電解液には、チタン元素をチタンイオン，チタン金属あるいはチタン化合物の構成成分などとして含んでいる。特に、負極２２に電極反応物質を吸蔵および放出することが可能であり、構成元素として金属元素および半金属元素のうちの少なくとも１種を含む負極材料を含有するようにした場合に、高いサイクル特性改善の効果が得られる。【選択図】  図１
2006107796.tif 000002
【特許請求の範囲】
【請求項１】
チタン元素を成分として含むことを特徴とする電解液。
【請求項２】
前記チタン元素は、チタンイオン，金属チタンおよびチタン化合物からなる群のうちの少なくとも１種として含まれることを特徴とする請求項１記載の電解液。
【請求項３】
前記チタン元素の含有量は、１００００質量ｐｐｍ以下であることを特徴とする請求項１記載の電解液。
【請求項４】
正極および負極と共に電解液を備えた電池であって、
前記電解液は、チタン元素を成分として含むことを特徴とする電池。
【請求項５】
前記チタン元素は、チタンイオン，金属チタンおよびチタン化合物からなる群のうちの少なくとも１種として含まれることを特徴とする請求項４記載の電池。
【請求項６】
前記電解液における前記チタン元素の含有量は、１００００質量ｐｐｍ以下であることを特徴とする請求項４記載の電池。
【請求項７】
前記負極は、電極反応物質を吸蔵および放出することが可能であり、構成元素として金属元素および半金属元素のうちの少なくとも１種を含む負極材料を含有することを特徴とする請求項４記載の電池。
【請求項８】
前記負極材料は、スズ（Ｓｎ）を構成元素として含む材料を含有することを特徴とする請求項４記載の電池。
【発明の詳細な説明】
【技術分野】
【０００１】
本発明は、チタン元素を成分として含む電解液およびそれを用いた電池に関する。
【背景技術】
【０００２】
近年、カメラ一体型ＶＴＲ（Videotape Recorder；ビデオテープレコーダ），携帯電話あるいはノートパソコンなどのポータブル電子機器が多く登場し、その小型軽量化が図られている。これらの電子機器のポータブル電源として用いられている電池、特に二次電池はキーデバイスとして、エネルギー密度の向上を図る研究開発が活発に進められている。中でも、非水電解質二次電池（例えば、リチウムイオン二次電池）は、従来の水系電解液二次電池である鉛電池、ニッケルカドミウム電池と比較して大きなエネルギー密度が得られるため、その改良に関する検討が各方面で行われている。
【０００３】
リチウムイオン二次電池に使用される負極材料としては、比較的高容量を示し良好なサイクル特性を有する難黒鉛化性炭素あるいは黒鉛などの炭素材料が広く用いられている。ただし、近年の高容量化の要求を考えると、炭素材料の更なる高容量化が課題となっている。
【０００４】
このような背景から、炭素化原料と作成条件とを選ぶことにより炭素材料で高容量を達成する技術が開発されている（例えば、特許文献１参照）。しかしながら、かかる炭素材料を用いた場合には、負極放電電位が対リチウムで０．８Ｖ〜１．０Ｖであり、電池を構成したときの電池放電電圧が低くなることから、電池エネルギー密度の点では大きな向上が見込めない。さらには、充放電曲線形状にヒステリシスが大きく、各充放電サイクルでのエネルギー効率が低いという欠点もある。
【０００５】
一方で、炭素材料を上回る高容量負極として、ある種の金属がリチウム（Ｌｉ）と電気化学的に合金化し、これが可逆的に生成・分解することを応用した合金材料に関する研究も進められている。例えば、Ｌｉ−Ａｌ合金を用いた高容量負極が開発され、さらには、Ｓｉ合金からなる高容量負極が開発されている（例えば、特許文献２参照）。
【０００６】
しかしながら、Ｌｉ−Ａｌ合金あるいはＳｉ合金は、充放電に伴って膨張収縮し、充放電を繰り返すたびに負極が微粉化するので、サイクル特性が極めて悪いという大きな問題がある。
【０００７】
そこで、サイクル特性を改善する手法として、リチウムやケイ素（Ｓｉ）にリチウムの吸蔵および放出に関与しない元素を添加等することにより、これらの膨張収縮を抑制することが検討されている。例えばＬｉm ＳｉＯn （０≦ｍ，０＜ｎ＜２）、Ｌｉh Ｓｉ1-j Ｍj Ｏk （０≦ｈ，０＜ｊ＜１，０＜ｋ＜２，Ｍは、アルカリ金属を除く金属あるいはケイ素を除く半金属を表す。）あるいはＬｉ−Ａｇ−Ｔｅ合金が提案されている（例えば、特許文献３〜５参照）。
【特許文献１】特開平８−３１５８２５号公報
【特許文献２】米国特許第４９５０５６６号明細書等
【特許文献３】特開平６−３２５７６５号公報
【特許文献４】特開平７−２３０８００号公報
【特許文献５】特開平７−２８８１３０号公報
【発明の開示】
【発明が解決しようとする課題】
【０００８】
しかしながら、これらの手法を用いた場合においても、サイクル特性改善の効果は十分とは言えず、合金材料における高容量負極の特長を十分に活かしきれていないのが実状である。
【０００９】
本発明はかかる問題点に鑑みてなされたもので、その目的は、サイクル特性に優れた電池およびそれに用いる電解液を提供することにある。
【課題を解決するための手段】
【００１０】
本発明の電解液は、チタン元素を成分として含むものである。
【００１１】
本発明による電池は、正極および負極と共に電解液を備えたものであって、電解液は、チタン元素を成分として含むものである。
【発明の効果】
【００１２】
本発明の電解液および電池によれば、チタン元素を成分として含むようにしたので、サイクル特性を向上させることができる。
【００１３】
特に、負極に、電極反応物質を吸蔵および放出することが可能であり、構成元素として金属元素および半金属元素のうちの少なくとも１種を含む負極材料を含有するようにした場合に効果的である。
【００１４】
また、電解液におけるチタン元素の含有量を１００００質量ｐｐｍ以下となるようにすれば、サイクル特性をより向上させることができる。
【発明を実施するための最良の形態】
【００１５】
以下、本発明の実施の形態について、図面を参照して詳細に説明する。
【００１６】
図１は、本発明の一実施の形態に係る二次電池の断面構造を表すものである。この二次電池は、いわゆる円筒型といわれるものであり、ほぼ中空円柱状の電池缶１１の内部に、帯状の正極２１と負極２２とがセパレータ２３を介して積層し、巻回された巻回電極体２０を有している。電池缶１１は、例えばニッケル（Ｎｉ）のめっきがされた鉄（Ｆｅ）により構成されており、一端部が閉鎖され他端部が開放されている。電池缶１１の内部には、巻回電極体２０を挟むように巻回周面に対して垂直に一対の絶縁板１２，１３がそれぞれ配置されている。
【００１７】
電池缶１１の開放端部には、電池蓋１４と、この電池蓋１４の内側に設けられた安全弁機構１５および熱感抵抗素子（Positive Temperature Coefficient；ＰＴＣ素子）１６とが、ガスケット１７を介してかしめられることにより取り付けられており、電池缶１１の内部は密閉されている。電池蓋１４は、例えば、電池缶１１と同様の材料により構成されている。安全弁機構１５は、熱感抵抗素子１６を介して電池蓋１４と電気的に接続されており、内部短絡あるいは外部からの加熱などにより電池の内圧が一定以上となった場合にディスク板１５Ａが反転して電池蓋１４と巻回電極体２０との電気的接続を切断するようになっている。熱感抵抗素子１６は、温度が上昇すると抵抗値の増大により電流を制限し、大電流による異常な発熱を防止するものである。ガスケット１７は、例えば、絶縁材料により構成されており、表面にはアスファルトが塗布されている。
【００１８】
巻回電極体２０の中心には例えばセンターピン２４が挿入されている。巻回電極体２０の正極２１にはアルミニウム（Ａｌ）などよりなる正極リード２５が接続されており、負極２２にはニッケルなどよりなる負極リード２６が接続されている。正極リード２５は安全弁機構１５に溶接されることにより電池蓋１４と電気的に接続されており、負極リード２６は電池缶１１に溶接され電気的に接続されている。
【００１９】
図２は図１に示した巻回電極体２０の一部を拡大して表すものである。正極２１は、例えば、対向する一対の面を有する正極集電体２１Ａと、正極集電体２１Ａの両面あるいは片面に設けられた正極活物質層２２Ｂとを有している。正極集電体２１Ａは、例えば、アルミニウム箔，ニッケル箔あるいはステンレス箔などの金属箔により構成されている。
【００２０】
正極活物質層２１Ｂは、正極活物質として、例えば電極反応物質であるリチウムを吸蔵および放出することが可能な正極材料を含んで構成されている。
【００２１】
リチウムを吸蔵および放出することが可能な正極材料としては、例えば、硫化チタン（ＴｉＳ2 ），硫化モリブデン（ＭｏＳ2 ），セレン化ニオブ（ＮｂＳｅ2 ）あるいは酸化バナジウム（Ｖ2 Ｏ5 ）などのリチウムを含有しない金属硫化物あるいは金属酸化物などが挙げられる。また、Ｌｉx ＭＯ2 （式中、Ｍは一種以上の遷移金属を表し、ｘは電池の充放電状態によって異なり、通常０．０５≦ｘ≦１．１０である）を主体とするリチウム複合酸化物なども挙げられる。このリチウム複合酸化物を構成する遷移金属Ｍとしては、コバルト、ニッケル、マンガン等が好ましい。このようなリチウム複合酸化物の具体例としては、ＬｉＣｏＯ2 ，ＬｉＮｉＯ2 ，Ｌｉy Ｎｉz Ｃｏ1-z Ｏ2 （式中、ｙ，ｚは電池の充放電状態によって異なり、通常０＜ｙ＜１，０＜ｚ＜１である）、スピネル型構造を有するリチウムマンガン複合酸化物等を挙げることができる。
【００２２】
正極活物質層２１Ｂは、また、例えば導電剤を含んでおり、必要に応じて更に結着剤を含んでいてもよい。導電剤としては、例えば、黒鉛，カーボンブラックあるいはケッチェンブラックなどの炭素材料が挙げられ、１種または２種以上が混合して用いられる。また、炭素材料の他にも、導電性を有する材料であれば金属材料あるいは導電性高分子材料などを用いるようにしてもよい。結着剤としては、例えば、スチレンブタジエン系ゴム，フッ素系ゴムあるいはエチレンプロピレンジエンゴムなどの合成ゴム、またはポリフッ化ビニリデンなどの高分子材料が挙げられ、１種または２種以上が混合して用いられる。
【００２３】
負極２２は、例えば、対向する一対の面を有する負極集電体２２Ａと、負極集電体２２Ａの両面あるいは片面に設けられた負極活物質層２２Ｂとを有している。
【００２４】
負極集電体２２Ａは、リチウムと金属間化合物を形成しない金属元素の少なくとも１種を含む金属材料により構成されていることが好ましい場合もある。リチウムと金属間化合物を形成すると、充放電に伴い膨張および収縮し、構造破壊が起こって、集電性が低下する他、負極活物質層２２Ｂを支える能力が小さくなり負極活物質層２２Ｂが負極集電体２２Ａから脱落する場合があるからである。なお、本明細書において金属材料には、金属元素の単体だけでなく、２種以上の金属元素あるいは１種以上の金属元素と１種以上の半金属元素とからなる合金も含める。リチウムと金属間化合物を形成しない金属元素としては、例えば、銅（Ｃｕ），ニッケル，チタン（Ｔｉ），鉄あるいはクロム（Ｃｒ）が挙げられる。
【００２５】
負極活物質層２２Ｂは、例えば、負極活物質として、電極反応物質であるリチウムを吸蔵および放出することが可能であり、金属元素および半金属元素のうちの少なくとも１種を構成元素として含む負極材料を含有している。このような負極材料を用いれば、高いエネルギー密度を得ることができるからである。この負極材料は金属元素あるいは半金属元素の単体でも合金でも化合物でもよく、またこれらの１種または２種以上の相を少なくとも一部に有するようなものでもよい。なお、本発明において、合金には２種以上の金属元素からなるものに加えて、１種以上の金属元素と１種以上の半金属元素とを含むものも含める。また、非金属元素を含んでいてもよい。その組織には固溶体，共晶（共融混合物），金属間化合物あるいはそれらのうちの２種以上が共存するものがある。
【００２６】
この負極材料を構成する金属元素あるいは半金属元素としては、スズ（Ｓｎ），鉛（Ｐｂ），アルミニウム，インジウム（Ｉｎ），ケイ素，亜鉛（Ｚｎ），アンチモン（Ｓｂ），ビスマス（Ｂｉ），カドミウム（Ｃｄ），マグネシウム（Ｍｇ），ホウ素（Ｂ），ガリウム（Ｇａ），ゲルマニウム（Ｇｅ），ヒ素（Ａｓ），銀（Ａｇ），ジルコニウム（Ｚｒ），イットリウム（Ｙ）またはハフニウム（Ｈｆ）が挙げられる。これらは結晶質のものでもアモルファスのものでもよい。
【００２７】
また、これらの金属元素あるいは半金属元素の合金または化合物としては、例えば、化学式Ｍａs Ｍｂt Ｌｉu 、あるいは化学式Ｍａp Ｍｃq Ｍｄr で表されるものが挙げられる。これらの化学式において、Ｍａはリチウムと合金を形成可能な金属元素および半金属元素のうちの少なくとも１種を表し、ＭｂはリチウムおよびＭａ以外の金属元素および半金属元素のうちの少なくとも１種を表し、Ｍｃは非金属元素の少なくとも１種を表し、ＭｄはＭａ以外の金属元素および半金属元素のうちの少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００２８】
中でも、この負極材料としては、長周期型周期表における１４族の金属元素あるいは半金属元素を構成元素として含むものが好ましく、特に好ましいのはケイ素およびスズの少なくとも一方を構成元素として含むものである。ケイ素およびスズは、リチウムを吸蔵および放出する能力が大きく、組み合わせによっては、従来の黒鉛と比較して負極２２のエネルギー密度を高くすることができるからである。具体的には、例えば、ケイ素の単体，合金，あるいは化合物、またはスズの単体，合金，あるいは化合物、またはこれらの１種あるいは２種以上の相を少なくとも一部に有する材料が挙げられる。
【００２９】
このような合金または化合物について具体的に例を挙げれば、ＳｉＢ4 ，ＳｉＢ6 ，Ｍｇ2 Ｓｉ，Ｍｇ2 Ｓｎ，Ｎｉ2 Ｓｉ，ＴｉＳｉ2 ，ＭｏＳｉ2 ，ＣｏＳｉ2 ，ＮｉＳｉ2 ，ＣａＳｉ2 ，ＣｒＳｉ2 ，Ｃｕ5 Ｓｉ，ＦｅＳｉ2 ，ＭｎＳｉ2 ，ＮｂＳｉ2 ，ＴａＳｉ2 ，ＶＳｉ2 ，ＷＳｉ2 ，ＺｎＳｉ2 ，ＳｉＣ，Ｓｉ3 Ｎ4 ，Ｓｉ2 Ｎ2 Ｏ，ＳｉＯv （０＜ｖ≦２），ＳｎＯw （０＜ｗ≦２），ＳｎＳｉＯ3 ，ＬｉＳｉＯ，ＬｉＳｎＯ，銅・スズ含有合金あるいはコバルト・スズ含有合金などがある。この負極材料は１種を単独で用いてもよいが、２種以上を混合して用いてもよい。
【００３０】
このような合金あるいは化合物、またはこれらの１種あるいは２種以上の相を少なくとも一部に有する材料は、例えば、メカニカルアロイング法あるいはメカニカルミリング法などのメカノケミカル反応を利用した方法、または原料を混合して不活性雰囲気下あるいは還元性雰囲気下で加熱処理する方法、メルトスピニング法、ガスアトマイズ法、水アトマイズ法により得られる。また、これらは粉砕した状態のものであってもよいし、粉砕せずに塊のままの状態であってもよい。
【００３１】
この負極活物質層２２Ｂは、気相法，液相法あるいは焼成法により形成されたものでも、塗布により形成されたものでもよい。焼成法というのは、粒子状の負極活物質を結着剤あるいは溶剤などと混合して成形したのち、例えば結着剤などの融点よりも高い温度で熱処理する方法である。このうち気相法，液相法あるいは焼成法による場合には、負極活物質層２２Ｂと負極集電体２２Ａとが界面の少なくとも一部において合金化していることが好ましい。具体的には、界面において負極集電体２２Ａの構成元素が負極活物質層２２Ｂに、または負極活物質の構成元素が負極集電体２２Ａに、またはそれらが互いに拡散していることが好ましい。充放電に伴う負極活物質層２２Ｂの膨張・収縮による破壊を抑制することができると共に、負極活物質層２２Ｂと負極集電体２２Ａとの間の電子伝導性を向上させることができるからである。
【００３２】
また、塗布による場合には、負極活物質に加えて、ポリフッ化ビニリデンなどの結着剤および導電剤などの他の材料を含んでいてもよい。焼成法による場合も同様である。
【００３３】
なお、負極活物質としては、リチウムを吸蔵および放出することが可能な炭素材料を用いてもよく、また、これらの炭素材料と、上述した負極材料とを共に用いるようにしてもよい。炭素材料は、充放電時に生じる結晶構造の変化が非常に少なく、例えば上述した負極材料と共に用いるようにすればようにすれば、高エネルギー密度を得ることができると共に、優れたサイクル特性を得ることができ、更に導電剤としても機能するので好ましい。
【００３４】
このような炭素材料としては、例えば、人造黒鉛，天然黒鉛，熱分解炭素類，コークス類、グラファイト類、ガラス状炭素類、有機高分子化合物焼結体、繊維状炭素、活性炭、カーボンブラック類あるいは難黒鉛化性炭素などが挙げられる。コークス類としては、ピッチコークス、ニードルコークス、石油コークスなどが挙げられる。なお、有機高分子化合物焼結体とは、フェノール類やフラン類などの高分子材料を適当な温度で焼成して炭素化したものをいう。
【００３５】
セパレータ２３は、正極２１と負極２２とを隔離し、両極の接触による電流の短絡を防止しつつ、リチウムイオンを通過させるものである。セパレータ２３は、例えば、ポリテトラフルオロエチレン、ポリプロピレンあるいはポリエチレンなどよりなる合成樹脂製の多孔質膜、またはセラミック製の不織布などの無機材料よりなる多孔質膜により構成されており、これらの２種以上の多孔質膜を積層した構造とされていてもよい。
【００３６】
セパレータ２３には、液状の電解質である電解液が含浸されている。電解液は、溶媒と、この溶媒に溶解された電解質塩とを含んでいる。
【００３７】
溶媒としては、高誘電率溶媒と、低粘度溶媒とを混合して用いることが好ましい。これにより高いイオン伝導性を得ることができるからである。
【００３８】
高誘電率溶媒としては、例えば、炭酸エチレン，炭酸プロピレン，１，３−ジオキソール−２−オン，４−フルオロ−１，３−ジオキソラン−２−オン，γ−ブチロラクトン，、スルホランあるいはメチルスルホランが挙げられる。高誘電率溶媒には、１種を単独で用いてもよく、２種以上を混合して用いてもよい。また、低粘度溶媒としては、例えば、炭酸ジエチル，炭酸ジメチル，１，２−ジメトキシエタン，１，２−ジエトキシエタン，テトラヒドロフラン，１，３−ジオキソラン，酢酸エステル，酪酸エステルあるいはプロピオン酸エステルなどが挙げられる。低粘度溶媒には、１種を単独で用いてもよく、２種以上を混合して用いてもよい。
【００３９】
溶媒としては、また、種々の特性を向上させるために、他の溶媒を用いてもよい。他の溶媒としては、例えば、２−メチルテトラヒドロフラン，４−メチル−１，３−ジオキソラン、ジエチルエーテル、アセトニトリル、プロピオニトリルあるいはフッ化ベンゼンが挙げられる。
【００４０】
電解質塩としては、例えば、ＬｉＰＦ6 ，ＬｉＢＦ4 ，ＬｉＣｌＯ4 ，ＬｉＡｓＦ6 ，ＬｉＢ（Ｃ6 Ｈ5 ）4 ，ＣＨ3 ＳＯ3 Ｌｉ，ＣＦ3 ＳＯ3 Ｌｉ，ＬｉＣｌあるいはＬｉＢｒなどのリチウム塩が挙げられる。電解質塩には、１種を単独で用いてもよく、２種以上混合して用いてもよい。
【００４１】
電解液は、更に、チタン元素を成分として含んでいる。負極２２における溶媒の分解反応を抑制することができると共に、余分な被膜形成を抑制することができると考えられ、サイクル特性を向上させることができるからである。ここでいうチタン元素は、具体的には、電解液中に、チタンイオンあるいは金属チタンとして存在するもの、またはチタン化合物に構成成分として含まれて存在するものなどをいう。チタン元素の含有量は、電解液全体に対して１００００質量ｐｐｍ以下であることが好ましく、１質量ｐｐｍ以上５０００質量ｐｐｍ以下の範囲内であることがより好ましい。高い効果が得られるからである。なお、チタン元素の含有量は、例えば、ICP-AES （Inductively Coupled Plasma Atomic Emission Spectroscopy ：誘導結合プラズマ発光分析）により測定することができる。
【００４２】
この二次電池は、例えば、次のようにして製造することができる。
【００４３】
まず、例えば、正極集電体２１Ａに正極活物質層２１Ｂを形成し正極２１を作製する。正極活物質層２１Ｂは、例えば、正極活物質の粉末と導電剤と結着剤とを混合して正極合剤を調製したのち、この正極合剤をＮ−メチル−２−ピロリドンなどの溶剤に分散させてペースト状の正極合剤スラリーとし、この正極合剤スラリーを正極集電体２１Ａに塗布し乾燥させ、圧縮成型することにより形成する。
【００４４】
また、例えば、負極集電体２２Ａに負極活物質層２２Ｂを形成し負極２２を作製する。負極活物質層２２Ｂは、例えば、気相法、液相法、焼成法、または塗布のいずれにより形成してもよく、それらの２以上を組み合わせてもよい。気相法、液相法または焼成法により形成する場合には、形成時に負極活物質層２２Ｂと負極集電体２２Ａとが界面の少なくとも一部において合金化することがあるが、更に、真空雰囲気下または非酸化性雰囲気下で熱処理を行い、合金化するようにしてもよい。
【００４５】
なお、気相法としては、例えば、物理堆積法あるいは化学堆積法を用いることができ、具体的には、真空蒸着法，スパッタ法，イオンプレーティング法，レーザーアブレーション法，熱ＣＶＤ（Chemical Vapor Deposition；化学気相成長）法あるいはプラズマＣＶＤ法等が利用可能である。液相法としては電解鍍金あるいは無電解鍍金等の公知の手法が利用可能である。焼成法に関しても公知の手法が利用可能であり、例えば、雰囲気焼成法，反応焼成法あるいはホットプレス焼成法が利用可能である。塗布の場合には、正極２１と同様にして形成することができる。
【００４６】
次いで、正極集電体２１Ａに正極リード２５を溶接などにより取り付けると共に、負極集電体２２Ａに負極リード２６を溶接などにより取り付ける。そののち、正極２１と負極２２とをセパレータ２３を介して巻回し、正極リード２５の先端部を安全弁機構１５に溶接すると共に、負極リード２６の先端部を電池缶１１に溶接して、巻回した正極２１および負極２２を一対の絶縁板１２，１３で挟み電池缶１１の内部に収納する。正極２１および負極２２を電池缶１１の内部に収納したのち、電解液を電池缶１１の内部に注入し、セパレータ２３に含浸させる。そののち、電池缶１１の開口端部に電池蓋１４，安全弁機構１５および熱感抵抗素子１６をガスケット１７を介してかしめることにより固定する。これにより、図１に示した二次電池が完成する。
【００４７】
この二次電池では、充電を行うと、例えば、正極活物質層２１Ｂからリチウムイオンが放出され、電解液を介して負極活物質層２２Ｂに吸蔵される。また、放電を行うと、例えば、負極活物質層２２Ｂからリチウムイオンが放出され、電解液を介して正極活物質層２１Ｂに吸蔵される。その際、電解液には、チタン元素をチタンイオン，金属チタンあるいはチタン化合物の構成成分などとして含んでいるので、サイクル特性が改善される。
【００４８】
このように本実施の形態によれば、電解液に、チタン元素を成分として含むようにしたので、サイクル特性を向上させることができる。
【００４９】
特に、負極２２に電極反応物質を吸蔵および放出することが可能であり、構成元素として金属元素および半金属元素のうちの少なくとも１種を含む負極材料を含有するようにした場合に効果的である。
【００５０】
また、電解液におけるチタン元素の含有量を１００００質量ｐｐｍ以下となるようにすれば、サイクル特性をより向上させることができる。
【００５１】
図３は、本発明の他の実施の形態に係る二次電池の構成を表すものである。この二次電池は、いわゆるラミネートフィルム型といわれるものであり、正極リード３１および負極リード３２が取り付けられた巻回電極体３０をフィルム状の外装部材４０の内部に収容したものである。
【００５２】
正極リード３１および負極リード３２は、外装部材４０の内部から外部に向かい例えば同一方向にそれぞれ導出されており、アルミニウム，銅，ニッケルあるいはステンレスなどの金属材料によりそれぞれ構成されている。
【００５３】
外装部材４０は、例えば、ナイロンフィルム，アルミニウム箔およびポリエチレンフィルムをこの順に張り合わせた矩形状のアルミラミネートフィルムにより構成されている。外装部材４０は、例えば、ポリエチレンフィルム側と巻回電極体３０とが対向するように配設されており、各外縁部が融着あるいは接着剤により互いに密着されている。外装部材４０と正極リード３１および負極リード３２との間には、外気の侵入を防止するための密着フィルム４１が挿入されている。密着フィルム４１は、正極リード３１および負極リード３２に対して密着性を有する材料、例えば、ポリエチレン，ポリプロピレン，変性ポリエチレンあるいは変性ポリプロピレンなどのポリオレフィン樹脂により構成されている。
【００５４】
なお、外装部材４０は、上述したアルミラミネートフィルムに代えて、他の構造を有するラミネートフィルム，ポリプロピレンなどの高分子フィルムあるいは金属フィルムにより構成するようにしてもよい。
【００５５】
図４は、図３に示した巻回電極体３０のＩ−Ｉ線沿った断面構造を表すものである。巻回電極体３０は、正極３３と負極３４とをセパレータ３５および電解質層３６を介して積層し、巻回したものであり、最外周は保護テープ３７により保護されている。
【００５６】
正極３３は、正極集電体３３Ａの片面あるいは両面に正極活物質層３３Ｂが設けられた構造を有しており、負極３４も、負極集電体３４Ａの片面あるいは両面に負極活物質層３４Ｂが設けられた構造を有している。正極３３と負極３４とは、正極活物質層３３Ｂと負極活物質層３４Ｂとが対向するように配置されている。正極集電体３３Ａ，正極活物質層３３Ｂ，負極集電体３４Ａ，負極活物質層３４Ｂおよびセパレータ３５の具体的な構成は、上述した正極集電体２１Ａ，正極活物質層２１Ｂ，負極集電体２２Ａ，負極活物質層２２Ｂおよびセパレータ２３と同様である。
【００５７】
電解質層３６は、電解液と、この電解液を保持する保持体となる高分子化合物とを含み、いわゆるゲル状となっている。ゲル状の電解質は高いイオン伝導率を得ることができると共に、漏液を防止することができるので好ましい。電解液の構成は、図１に示した円筒型の二次電池と同様である。
【００５８】
高分子化合物としては、例えば、ポリフッ化ビニリデンあるいはフッ化ビニリデンとヘキサフルオロプロピレンとの共重合体などのフッ素系高分子化合物、ポリエチレンオキサイドあるいはポリエチレンオキサイドを含む架橋体などのエーテル系高分子化合物、またはポリアクリロニトリルなどが挙げられる。特に、酸化還元安定性の観点からは、フッ素系高分子化合物が望ましい。
【００５９】
この二次電池は、例えば、次のようにして製造することができる。
【００６０】
まず、正極２１および負極２２と同様にして作製した正極３３および負極３４のそれぞれに、高誘電率溶媒およびこれに溶解した電解質塩を含み、更にチタン元素を含むチタン溶液と、高分子化合物と、混合溶剤とを含む前駆溶液を塗布し、混合溶剤を揮発させて電解質層３６を形成する。そののち、正極集電体３３Ａの端部に正極リード３１を溶接により取り付けると共に、負極集電体３４Ａの端部に負極リード３２を溶接により取り付ける。次いで、電解質層３６が形成された正極３３と負極３４とをセパレータ３５を介して積層し積層体としたのち、この積層体をその長手方向に巻回して、最外周部に保護テープ３７を接着して巻回電極体３０を形成する。最後に、例えば、外装部材４０の間に巻回電極体３０を挟み込むと共に、低粘度溶媒を注入し、外装部材４０の外縁部同士を熱融着などにより密着させて封入する。その際、正極リード３１および負極リード３２と外装部材４０との間には密着フィルム４１を挿入する。これにより、図３および図４に示した二次電池が完成する。
【００６１】
また、この二次電池は、次のようにして作製してもよい。まず、正極２１および負極２２と同様にして正極３３および負極３４を作製し、正極３３および負極３４に正極リード３１および負極リード３２を取り付けたのち、正極３３と負極３４とをセパレータ３５を介して積層して巻回し、最外周部に保護テープ３７を接着して、巻回電極体３０の前駆体である巻回体を形成する。次いで、この巻回体を外装部材４０に挟み、一辺を除く外周縁部を熱融着して袋状とし、外装部材４０の内部に収納する。続いて、電解液と、高分子化合物の原料であるモノマーと、重合開始剤と、必要に応じて重合禁止剤などの他の材料とを含む電解質用組成物を用意し、外装部材４０の内部に注入する。
【００６２】
電解質用組成物を注入したのち、外装部材４０の開口部を真空雰囲気下で熱融着して密封する。次いで、熱を加えてモノマーを重合させて高分子化合物とすることによりゲル状の電解質層３６を形成し、図３および図４に示した二次電池を組み立てる。
【００６３】
この二次電池は、図１に示した円筒型の二次電池と同様に作用し同様の効果を有する。
【実施例】
【００６４】
更に、本発明の具体的な実施例について詳細に説明する。
【００６５】
（実施例１−１〜１−８）
図１に示した円筒型の二次電池を作製した。まず、炭酸リチウム（Ｌｉ2 ＣＯ3 ）と炭酸コバルト（ＣｏＣＯ3 ）とを０．５：１のモル比で混合し、空気中において８９０℃で５時間焼成してリチウム・コバルト複合酸化物（ＬｉＣｏＯ2 ）を得た。得られたＬｉＣｏＯ2 についてＸ線回折測定を行ったところ、ＪＣＰＤＳ（Joint Committee of Powder Diffraction Standard）ファイルに登録されたＬｉＣｏＯ2 のピークとよく一致していた。続いて、このリチウム・コバルト複合酸化物を粉砕して平均粒子径が１０μｍの粉末状とし、正極材料とした。
【００６６】
次いで、このＬｉＣｏＯ2 ９５質量部と、Ｌｉ2 ＣＯ3 粉末５質量部とを混合し、この混合物９１質量部と、導電剤としてグラファイト（ロンザ製  KS-15 ）６質量部と、結着剤としてポリフッ化ビニリデン３質量部とを混合し、溶剤であるＮ−メチル−２−ピロリドンに分散させて正極合剤スラリーとした。そののち、この正極合剤スラリーを厚み２０μｍの帯状のアルミニウム箔よりなる正極集電体２１Ａの両面に均一に塗布して乾燥させ、圧縮成型して正極活物質層２１Ｂを形成し正極２１を作製した。そののち、正極集電体２１Ａの一端にアルミニウム製の正極リード２５を取り付けた。
【００６７】
また、銅粉末５質量部と、スズ粉末５質量部とを直径９ｍｍの鋼玉約４００ｇと共に、伊藤製作所製の遊星ボールミルの反応容器中にセットした。反応容器中をアルゴン雰囲気に置換し、毎分２５０回転の回転速度による１０分間の運転と、１０分間の休止とを、運転時間の合計が２０時間になるまで繰り返した。そののち、反応容器を室温まで冷却して合成されたＣｕ−Ｓｎ合金粉末を取り出し、２００メッシュのふるいを通して粗粉を取り除き、負極材料とした。  
【００６８】
次いで、このＣｕ−Ｓｎ合金粉末８０質量部と、導電剤としてグラファイト（ロンザ製  KS-15 ）１１質量部およびアセチレンブラック１質量部と、結着剤としてポリフッ化ビニリデン８質量部とを混合し、溶剤であるＮ−メチル−２−ピロリドンに分散させて負極合剤スラリーとした。そののち、この負極合剤スラリーを厚み１０μｍの帯状銅箔よりなる負極集電体２２Ａの両面に均一に塗布して乾燥させ、一定圧力で圧縮成型して負極活物質層２２Ｂを形成し負極２２を作製した。続いて、負極集電体２２Ａの一端にニッケル製の負極リード２６を取り付けた。
【００６９】
正極２１および負極２２をそれぞれ作製したのち、厚み２５μｍのポリエチレン製セパレータ２３（東燃化学製  E25MMS）を用意し、負極２２，セパレータ２３，正極２１，セパレータ２３の順に積層してこの積層体を渦巻状に多数回巻回し、粘着テープを用いて巻き終わり部分を固定して巻回電極体２０を作製した。
【００７０】
巻回電極体２０を作製したのち、巻回電極体２０を一対の絶縁板１２，１３で挟み、負極リード２６を電池缶１１に溶接すると共に、正極リード２５を安全弁機構１５に溶接して、巻回電極体２０をニッケルめっきした鉄製の電池缶１１の内部に収納した。そののち、電池缶１１の内部に電解液を減圧方式により注入して、直径１８ｍｍ、高さ６５ｍｍの円筒型の二次電池を作製した。電解液には、高誘電率溶媒である炭酸エチレンと、低粘度溶媒である炭酸ジメチルとを等体積で混合した混合溶媒に、電解質塩としてＬｉＰＦ6 を１ｍｏｌ／ｌとなるように溶解させ、更に金属チタンを添加して溶解させ、一昼夜放置したのち、上澄液をろ紙（ADVANTEC製５C ）でろ過して、溶解しなかった金属チタンを除去したものを用いた。その際、電解液に含まれるチタン元素の量を調整した。
【００７１】
実施例１−１〜１−８に対する比較例１−１として、金属チタンを溶解させなかったことを除き、他は実施例１−１〜１−８と同様にして二次電池を作製した。
【００７２】
作製した実施例１−１〜１−８および比較例１−１の二次電池について、充放電を２サイクル行い、この電池を解体して電解液におけるチタン元素の含有量を測定した。結果を表１に示す。
【００７３】
【表１】
2006107796.tif 000003
【００７４】
なお、チタンの含有量は、電解液を純水で希釈した希釈溶液を用い、堀場製作所製ICP-AES 装置により、３３４．９４ｎｍおよび３３６．１２１ｎｍにおけるチタンの発光波長に基づき測定した。
【００７５】
また、充放電は次のようにして行った。まず、２３℃の環境中において、１Ａの定電流定電圧充電を上限電圧４．２Ｖまで行ったのち、１Ａの定電流放電を終止電圧２．５Ｖまで行い、同一の充放電条件で２サイクル行った。
【００７６】
また、これとは別に作製した実施例１−１〜１−８および比較例１−１の二次電池について、サイクル特性を測定した。得られた結果を表１に示す。
【００７７】
なお、サイクル特性は、上記条件で充放電を行い、１サイクル目の放電容量を１００とした場合の１００サイクル目の容量維持率（％）を求めた。
【００７８】
表１から分かるように、チタン元素を成分として含む実施例１−１〜１−８によれば、チタン元素を成分として含まない比較例１−１よりも容量維持率が高かった。
【００７９】
また、実施例１−１〜１−８によれば、容量維持率は、チタン元素の含有量が大きくなるに伴い上昇し、極大値を示したのち低下した。
【００８０】
すなわち、電解液にチタン元素を成分として含むようにすれば、容量維持率を向上させることができ、チタン元素の含有量は、１００００質量ｐｐｍ以下が好ましく、１質量ｐｐｍ以上５０００質量ｐｐｍ以下の範囲内であればより好ましいことが分かった。
【００８１】
（実施例２−１〜２−５）
負極活物質としてグラファイトを用いて負極２２を作製したことを除き、他は実施例１−３〜１−７と同様にして二次電池を作製した。すなわち、実施例２−１〜２−５では、チタン元素の含有量を０．５質量ｐｐｍ〜４８５０質量ｐｐｍとした。
【００８２】
実施例２−１〜２−５の比較例２−１として、金属チタンを添加せずに電解液を作製したことを除き、他は実施例２−１〜２−５と同様にして二次電池を作製した。
【００８３】
作製した実施例２−１〜２−５および比較例２−１の二次電池について、実施例１−１〜１−８と同様にしてチタン元素の含有量およびサイクル特性を測定した。結果を表２に示す。
【００８４】
【表２】
2006107796.tif 000004
【００８５】
表２から分かるように、実施例１−１〜１−８と同様の結果が得られた。また、負極活物質としてＣｕ−Ｓｎ合金を用いた実施例１−１〜１−８よれば、比較例１−１に比べて容量維持率を大幅に向上させることができたのに対して、炭素材料を用いた実施例２−１〜２−５では、比較例２−１に比べて僅かに向上させることができたのみであった。
【００８６】
すなわち、負極２２に電極反応物質を吸蔵および放出することが可能であり、構成元素として金属元素および半金属元素のうちの少なくとも１種を含む負極材料を含有するようにした場合に、電解液にチタン元素を成分として含むようにすれば、効果的であることが分かった。
【００８７】
（実施例３−１〜３−３）
金属チタンに代えて、塩化チタン，ヨウ化チタンまたはシュウ酸チタンを用いて電解液を作製したことを除き、他は実施例１−６と同様にして二次電池を作製した。これらの二次電池についても実施例１−６と同様にしてチタン元素の含有量および容量維持率を求めた。それらの結果を実施例１−６の結果と共に表３に示す。
【００８８】
【表３】
2006107796.tif 000005
【００８９】
表３から分かるように、実施例１−６と同様の結果が得られた。すなわち、電解液にチタン元素を成分として含むようにすれば、チタン化合物を用いて電解液を作製しても、容量維持率を向上させることができることが分かった。
【００９０】
（実施例４−１）
図３および図４に示した二次電池を作製した。まず、実施例１−１〜１−８と同様にして負極３４を作製した。その際、導電剤は、グラファイト（大阪ガス製  MCMB5 ）とした。そののち、負極３４の一端に、ニッケル製の負極リード３２を取り付けた。
【００９１】
また、実施例１−１〜１−８と同様にして正極材料としてのＬｉＣｏＯ2 を作製した。
【００９２】
続いて、このＬｉＣｏＯ2 ９５質量部と、導電剤として比表面積が８００ｍ2 ／ｇであるケッチェンブラック（ライオン株式会社製）２質量部と、結着剤としてポリフッ化ビニリデン３質量部とを混合し、溶剤であるＮ−メチル−２−ピロリドンに分散させて正極合剤スラリーとした。そののち、この正極合剤スラリーを厚み２０μｍの帯状のアルミニウム箔よりなる正極集電体３３Ａの両面に均一に塗布して乾燥させ、圧縮成型して正極活物質層３３Ｂを形成し正極３３を作製した。そののち、正極集電体３３Ａの一端にアルミニウム製の正極リード３１を取り付けた。
【００９３】
次いで、高分子化合物としてフッ化ビニリデンと、ヘキサフルオロプロピレンとの共重合体のうち分子量が重量平均分子量で７０万であるもの（Ａ）と、３１万であるもの（Ｂ）とを（Ａ）：（Ｂ）＝９：１の質量比で混合したものを用意した。共重合体におけるヘキサフルオロプロピレンの割合は７質量％とした。続いて高分子化合物と、チタン溶液と、混合溶剤である炭酸ジメチルとを、高分子化合物：チタン溶液：炭酸ジメチル＝１：８：１３の質量比で混合し、７０℃で攪拌して溶解させ、ゾル状の前駆溶液を作製した。チタン溶液には、高誘電率溶媒である炭酸エチレンと、炭酸プロピレンと、１，３−ジオキソール−２−オンとを、炭酸エチレン：炭酸プロピレン：１，３−ジオキソール−２−オン＝４４：４４：２の質量比で混合した溶媒に、電解質塩としてＬｉＰＦ6 を０．６ｍｏｌ／ｌとなるように溶解させ、更に、塩化チタンを添加して溶解させ、一昼夜放置したのち、上澄液をろ紙でろ過して、溶解しなかった塩化チタンを除去したものを用いた。
【００９４】
得られた前駆溶液を、正極３３および負極３４のそれぞれにバーコーターを用いて塗布したのち、７０℃の恒温槽で混合溶剤を揮発させゲル状の電解質層３６を形成した。
【００９５】
そののち、電解質層３６をそれぞれ形成した正極３３と負極３４とを、厚み１６μｍのポリエチレンからなるセパレータ３５（東燃化学製 E16MMS ）を介して積層し、平たく巻回して巻回電極体３０を形成した。
【００９６】
得られた巻回電極体３０をラミネートフィルムよりなる外装部材４０に入れると共に、低粘度溶媒である炭酸ジメチルを注入し、減圧封入することにより図３および図４に示した二次電池を作製した。その際、炭酸ジメチルの注入量は、溶媒全体において１０質量％となるようにした。
【００９７】
実施例４−１に対する比較例４−１として、塩化チタンを添加せずに電解液を作製したことを除き、他は実施例４−１と同様にして二次電池を作製した。
【００９８】
作製した実施例４−１および比較例４−１の二次電池について、実施例１−１〜１−８と同様の条件で充放電を２サイクル行い、この電池を解体してゲル状の電解質から電解液を抽出し、実施例１−１〜１−８と同様にして電解液におけるチタン元素の含有量を測定した。また、実施例１−１〜１−８と同様にしてサイクル特性を測定した。それらの結果を表４に示す。
【００９９】
【表４】
2006107796.tif 000006
【０１００】
表４から分かるように、実施例３−１と同様の結果が得られた。すなわち、ゲル状の電解質を用いても、電解液にチタン元素を成分として含むようにすれば、サイクル特性を向上させることができることが分かった。
【０１０１】
以上、実施の形態および実施例を挙げて本発明を説明したが、本発明は実施の形態および実施例に限定されず、種々の変形が可能である。例えば、上記実施の形態および実施例では、電極反応物質としてリチウムを用いる電池について説明したが、ナトリウム（Ｎａ）あるいはカリウム（Ｋ）などの他のアルカリ金属、またはマグネシウムあるいはカルシウム（Ｃａ）などのアルカリ土類金属、またはアルミニウムなどの他の軽金属を用いる場合についても、本発明を適用することができる。その際、負極活物質には、上記実施の形態で説明したような負極材料を同様にして用いることができる。
【０１０２】
加えて、上記実施の形態および実施例では、円筒型の二次電池およびラミネートフィルムなどの外装部材を用いた二次電池について具体的に挙げて説明したが、本発明は、ボタン型、角型などの他の形状を有する二次電池、または積層構造などの他の構造を有する二次電池についても同様に適用することができる。また、本発明は、二次電池に限らず、一次電池などの他の電池についても同様に適用することができる。
【図面の簡単な説明】
【０１０３】
【図１】本発明の一実施の形態に係る二次電池の構成を表す断面図である。
【図２】図１に示した二次電池における巻回電極体の一部を拡大して表す断面図である。
【図３】本発明の他の実施の形態に係る二次電池の構成を表す断面図である。
【図４】図３に示した巻回電極体のＩ−Ｉ線に沿った構成を表す断面図である。
【符号の説明】
【０１０４】
１１…電池缶、１２，１３…絶縁板、１４…電池蓋、１５…安全弁機構、１５Ａ…ディスク板、１６…熱感抵抗素子、１７…ガスケット、２０，３０…巻回電極体、２１，３３…正極、２１Ａ，３３Ａ…正極集電体、２１Ｂ，３３Ｂ…正極活物質層、２２，３４…負極、２２Ａ，３４Ａ…負極集電体、２２Ｂ，３４Ｂ…負極活物質層、２３，３５…セパレータ、２４…センターピン、２５，３１…正極リード、２６，３２…負極リード、３６…電解質層、３７…保護テープ、４０…外装部材、４１…密着フィルム。
【図１】
2006107796.tif 000007
【図２】
2006107796.tif 000008
【図３】
2006107796.tif 000009
【図４】
2006107796.tif 000010